(57)【要約】【課題】記録した際の発色性、粒状性、及び光沢性に優れ、インクジェット式記録ヘッドでの目詰まりを起こしにくく、さらに高彩度かつ高明度なレッド領域の色再現性に優れたマゼンタインク組成物を提供することを目的とする。【解決手段】本発明は、可視域（４００〜８００ｎｍ）における吸収スペクトルが、少なくとも、波長５１０ｎｍ〜５３５ｎｍに１つの吸収ピーク（Ａ）と、波長５５０〜５７０ｎｍに１つの吸収ピーク（Ｂ）と、を有し、前記吸収ピーク（Ａ）のピーク値の、前記吸収ピーク（Ｂ）のピーク値に対する相対値（Ａ／Ｂ）が、０．９＜Ａ／Ｂ＜１．０である、マゼンタインク組成物を提供する。【選択図】なし【特許請求の範囲】
【請求項１】
可視域（４００〜８００ｎｍ）における吸収スペクトルが、少なくとも、波長５１０ｎｍ〜５３５ｎｍに１つの吸収ピーク（Ａ）と、波長５５０〜５７０ｎｍに１つの吸収ピーク（Ｂ）と、を有し、
前記吸収ピーク（Ａ）のピーク値の、前記吸収ピーク（Ｂ）のピーク値に対する相対値（Ａ／Ｂ）が、０．９＜Ａ／Ｂ＜１．０である、マゼンタインク組成物。
【請求項２】
波長５２０ｎｍにおける吸収スペクトル値（Ｃ）の、前記吸収ピーク（Ｂ）のピーク値に対する相対値（Ｃ／Ｂ）が、０．９３＜Ｃ／Ｂ＜１．０である、請求項１記載のマゼンタインク組成物。
【請求項３】
γ型Ｃ．Ｉ．ピグメントバイオレット１９及びＣ．Ｉ．ピグメントレッド２０２の固溶体を、マゼンタインク組成物中２重量％以上含む、請求項１又は２に記載のマゼンタインク組成物。
【請求項４】
γ型Ｃ．Ｉ．ピグメントバイオレット１９及びＣ．Ｉ．ピグメントレッド２０２の固溶体と、Ｃ．Ｉ．ピグメントバイオレット１９と、を含む、請求項１又は２に記載のマゼンタインク組成物。
【請求項５】
γ型Ｃ．Ｉ．ピグメントバイオレット１９及びＣ．Ｉ．ピグメントレッド２０２の固溶体を、マゼンタインク組成物中１重量％以上２重量％未満と、Ｃ．Ｉ．ピグメントバイオレット１９と、を含む、請求項１又は２に記載のマゼンタインク組成物。
【請求項６】
Ｃ．Ｉ．ピグメントレッド２０９を含む、請求項１又は２に記載のマゼンタインク組成物。
【請求項７】
炭素数５〜１０の分岐を有してもよいアルカンジオールを３重量％以上１５重量％以下含む、請求項１〜６の何れかに記載のマゼンタインク組成物。
【請求項８】
界面活性剤として、ポリオルガノシロキサンを含む、請求項１〜７の何れかに記載のマゼンタインク組成物。
【請求項９】
前記ポリシロキサン類は、下記一般式で表されるポリオルガノシロキサンである、請求項８記載のマゼンタインク組成物。
【化１】
2009197093.tif 000009
（式中、Ｒは水素原子またはメチル基を表し、ａは７〜１１の整数を表し、ｍは２０〜７０の整数を表し、ｎは２〜５の整数を表す。）
【請求項１０】
前記ポリシロキサン類は、下記一般式で表されるポリオルガノシロキサンである、請求項８記載のマゼンタインク組成物。
【化２】
2009197093.tif 000010
（式中、Ｒは水素原子またはメチル基を表し、ａは９〜１３の整数を表し、ｍは２〜４の整数を表し、ｎは１〜２の整数を表す。）
【請求項１１】
インクジェット式記録に用いられる請求項１〜１０の何れかに記載のインクジェット記録用マゼンタインク組成物。
【請求項１２】
請求項１〜１１の何れかに記載のマゼンタインク組成物を含むインクカートリッジ。
【請求項１３】
請求項１〜１１の何れかに記載のマゼンタインク組成物を用いて画像を形成する記録システム。
【請求項１４】
請求項１〜１１の何れかに記載のマゼンタインク組成物を用いて画像が形成されてなる記録物。
【発明の詳細な説明】
【技術分野】
【０００１】
本発明は、新規なマゼンタインク組成物に関する。特に、記録した際の発色性、粒状性、及び光沢性に優れ、インクジェット式記録ヘッドでの目詰まりを起こしにくく、さらに高彩度かつ高明度なレッド領域の色再現性と紫領域の色再現性に優れたマゼンタインク組成物に関し、さらには、これを含むインクカートリッジ、これを用いた記録システム及び記録物に関する。
【背景技術】
【０００２】
従来、カラーインクジェット記録用のマゼンタインクとしては、単一結晶型のＣ．Ｉ．ピグメントレッド１２２や、Ｃ．Ｉ．ピグメントバイオレット１９、３２などの顔料を色材として用いたマゼンタインクが提案されている（例えば、特許文献１、特許文献２を参照）。
【０００３】
単一結晶型のＣ．Ｉ．ピグメントレッド１２２（以下、単一結晶型ＰＲ１２２ということがある）は、発色性、粒状性、及び光沢性に比較的優れており、また、発色性が良好なため顔料濃度を比較的低くしても色再現性が比較的良好であることが分かっている。
しかしながら、より一層、記録した際の発色性、粒状性、及び光沢性に優れ、さらに高彩度かつ高明度なレッド領域の色再現性と紫領域の色再現性に優れたマゼンタインクの提供が望まれている。
【０００４】
また、Ｃ．Ｉ．ピグメントバイオレット１９、３２（以下、それぞれＰＶ１９、ＰＶ３２ということがある）についても、記録した際の発色性、粒状性、及び光沢性、さらに高彩度かつ高明度なレッド領域の色再現性と紫領域の色再現性のさらなる改善が望まれている。
すなわち、ＰＶ１９は高Ｌ*値は得られるもののａ*値が比較的小さく、さらなる高彩度が望まれていた。また、ＰＶ１９はｂ*値が比較的大きいために、低明度な紫領域の色再現性に優れたマゼンタインクの提供が望まれていた。一方、ＰＶ３２は高ａ*値及び高Ｌ*値が十分に実現されておらず、さらなる高明度が望まれていた。また、発色性、粒状性、及び光沢性のさらなる向上も望まれていた。
【０００５】
【特許文献１】特開２００３−２６８２７５号公報
【特許文献２】特開２００２−０３０２３０号公報
【発明の開示】
【発明が解決しようとする課題】
【０００６】
そこで、本発明は、記録した際の発色性、粒状性、及び光沢性に優れ、インクジェット式記録ヘッドでの目詰まりを起こしにくく、さらに高彩度かつ高明度なレッド領域の色再現性と紫領域の色再現性に優れたマゼンタインク組成物を提供することを目的の一つとする。
【０００７】
また、本発明は、上記の優れたマゼンタインク組成物を含むインクカートリッジを提供することを他の目的とする。
【０００８】
また、本発明は、上記の優れたマゼンタインク組成物を用いた記録システム及び記録物を提供することを更に他の目的とする。
【課題を解決するための手段】
【０００９】
本発明者らは、鋭意研究を重ねた結果、色材として、可視域（４００〜８００ｎｍ）における吸収スペクトルが、少なくとも、波長５１０ｎｍ〜５３５ｎｍに１つの吸収ピーク（Ａ）と、波長５５０〜５７０ｎｍに１つの吸収ピーク（Ｂ）と、を有し、前記吸収ピーク（Ａ）のピーク値の、前記吸収ピーク（Ｂ）のピーク値に対する相対値（Ａ／Ｂ）が、０．９＜Ａ／Ｂ＜１．０である、マゼンタインク組成物が、発色性、粒状性、及び光沢性に優れ、さらに高彩度かつ高明度なレッド領域の色再現性と紫領域の色再現性に優れることを見出し、本発明を完成するに至った。
【００１０】
すなわち、本発明は、（１）可視域（４００〜８００ｎｍ）における吸収スペクトルが、少なくとも、波長５１０ｎｍ〜５３５ｎｍに１つの吸収ピーク（Ａ）と、波長５５０〜５７０ｎｍに１つの吸収ピーク（Ｂ）と、を有し、前記吸収ピーク（Ａ）のピーク値の、前記吸収ピーク（Ｂ）のピーク値に対する相対値（Ａ／Ｂ）が、０．９＜Ａ／Ｂ＜１．０である、マゼンタインク組成物；
（２）波長５２０ｎｍにおける吸収スペクトル値（Ｃ）の、前記吸収ピーク（Ｂ）のピーク値に対する相対値（Ｃ／Ｂ）が、０．９３＜Ｃ／Ｂ＜１．０である、前記（１）記載のマゼンタインク組成物；
（３）γ型Ｃ．Ｉ．ピグメントバイオレット１９と、Ｃ．Ｉ．ピグメントレッド２０２と、の固溶体を、マゼンタインク組成物中２重量％以上含む、前記（１）又は（２）に記載のマゼンタインク組成物；
（４）γ型Ｃ．Ｉ．ピグメントバイオレット１９及びＣ．Ｉ．ピグメントレッド２０２の固溶体と、Ｃ．Ｉ．ピグメントバイオレット１９と、を含む、前記（１）又は（２）に記載のマゼンタインク組成物；
（５）γ型Ｃ．Ｉ．ピグメントバイオレット１９及びＣ．Ｉ．ピグメントレッド２０２の固溶体を、マゼンタインク組成物中１重量％以上２重量％未満と、Ｃ．Ｉ．ピグメントバイオレット１９と、を含む、前記（１）又は（２）に記載のマゼンタインク組成物；
（６）Ｃ．Ｉ．ピグメントレッド２０９を含む、前記（１）又は（２）に記載のマゼンタインク組成物；
（７）炭素数５〜１０の分岐を有してもよいアルカンジオールを３重量％以上１５重量％以下含む、前記（１）〜（６）の何れかに記載のマゼンタインク組成物；
（８）界面活性剤として、ポリオルガノシロキサンを含む、前記（１）〜（７）の何れかに記載のマゼンタインク組成物；
（９）前記ポリシロキサン類は、下記一般式で表されるポリオルガノシロキサンである、前記（８）記載のマゼンタインク組成物
【化３】
2009197093.tif 000002
（式中、Ｒは水素原子またはメチル基を表し、ａは７〜１１の整数を表し、ｍは２０〜７０の整数を表し、ｎは２〜５の整数を表す。）；
（１０）前記ポリシロキサン類は、下記一般式で表されるポリオルガノシロキサンである、前記（８）記載のマゼンタインク組成物
【化４】
2009197093.tif 000003
（式中、Ｒは水素原子またはメチル基を表し、ａは９〜１３の整数を表し、ｍは２〜４の整数を表し、ｎは１〜２の整数を表す。）；
（１１）インクジェット式記録に用いられる前記（１）〜（１０）の何れかに記載のインクジェット記録用マゼンタインク組成物；
（１２）前記（１）〜（１１）の何れかに記載のマゼンタインク組成物を含むインクカートリッジ；
（１３）前記（１）〜（１１）の何れかに記載のマゼンタインク組成物を用いて画像を形成する記録システム；
（１４）前記（１）〜（１１）の何れかに記載のマゼンタインク組成物を用いて画像が形成されてなる記録物；を提供する。
【発明の効果】
【００１１】
本発明によれば、記録した際の発色性、粒状性、及び光沢性に優れ、インクジェット式記録ヘッドでの目詰まりを起こしにくく、さらに高彩度かつ高明度なレッド領域の色再現性と紫領域の色再現性に優れたマゼンタインク組成物、当該優れたマゼンタインク組成物を含むインクカートリッジ、並びに当該優れたマゼンタインク組成物を用いた記録システム及び記録物が提供される。
【発明を実施するための最良の形態】
【００１２】
次に、本発明の実施の形態について説明する。以下の実施形態は、本発明を説明するための例示であり、本発明をこの実施形態にのみ限定する趣旨ではない。本発明は、その要旨を逸脱しない限り、さまざまな形態で実施することができる。
【００１３】
〔マゼンタインク組成物〕
本発明のマゼンタインク組成物は、可視域（４００〜８００ｎｍ）における吸収スペクトルが、少なくとも、波長５１０ｎｍ〜５３５ｎｍに１つの吸収ピーク（Ａ）と、波長５５０〜５７０ｎｍに１つの吸収ピーク（Ｂ）と、を有し、前記吸収ピーク（Ａ）のピーク値の、前記吸収ピーク（Ｂ）のピーク値に対する相対値（Ａ／Ｂ）が、０．９＜Ａ／Ｂ＜１．０であるものである。
このような構成としたことにより、記録した際の発色性、粒状性、及び光沢性に優れ、インクジェット式記録ヘッドでの目詰まりを起こしにくく、さらに高彩度かつ高明度なレッド領域の色再現性と紫領域の色再現性に優れたマゼンタインク組成物が提供される。
【００１４】
本発明のマゼンタインク組成物は、発色性が良好なため顔料濃度を比較的低くしても高彩度かつ高明度の領域での色再現性が優れている。顔料濃度が比較的低くても色再現性に優れているので、顔料濃度を高めることによってインクの粘度が高くなってしまうことを防ぐことができる。
また、本発明のマゼンタインク組成物は、顔料を高濃度化した場合の普通紙における発色性の向上が顕著である。
さらに、本発明のマゼンタインク組成物は、耐ガス性、耐光性、及び耐メタメリズム性にも優れている。
【００１５】
なお、マゼンタインク組成物の可視域（４００〜８００ｎｍ）における吸収スペクトルの測定は、一般的な紫外可視光吸収スペクトル測定装置を用いて測定することができる。
【００１６】
上記マゼンタインク組成物は、波長５２０ｎｍにおける吸収スペクトル値（Ｃ）の、前記吸収ピーク（Ｂ）のピーク値に対する相対値（Ｃ／Ｂ）が、０．９３＜Ｃ／Ｂ＜１．０である、ことが好ましい。
このような好適な構成とすることにより、上記の本発明の効果に加えて、特に粒状性及び発色性が顕著に優れたマゼンタインク組成物が提供される。
【００１７】
上記マゼンタインク組成物は、６０度鏡面光沢が２０以上の記録媒体に記録した場合、該記録媒体において、０〜１００％までの濃度の異なるパッチを階調印刷したときに得られる吸収スペクトルを平均化し、吸収スペクトルの最大ピーク値に対する相対値として、以下の（１）〜（４）の全ての特性を有することが好ましい。
（１）波長５２０ｎｍの相対吸収スペクトル値が０．９３〜１．０
（２）波長５３０ｎｍの相対吸収スペクトル値が０．８０〜１．０
（３）波長５４０ｎｍの相対吸収スペクトル値が０．７０〜０．９５
（４）波長５６０ｎｍの相対吸収スペクトル値が０．９５〜１．０
【００１８】
上記マゼンタインク組成物は、γ型Ｃ．Ｉ．ピグメントバイオレット１９及びＣ．Ｉ．ピグメントレッド２０２の固溶体を、マゼンタインク組成物中２重量％以上含むことが好ましい。
このような好適な構成とすることにより、上記の本発明の効果に加えて、特に粒状性、発色性、光沢性、耐メタメリズム性、耐ガス性、耐光性が顕著に優れたマゼンタインク組成物が提供される。
【００１９】
「γ型Ｃ．Ｉ．ピグメントバイオレット１９と、Ｃ．Ｉ．ピグメントレッド２０２と、の固溶体」とは、γ型ＰＶ１９と、ＰＲ２０２とが固体で互いに溶けた状態をなす結晶を意味する。
上記固溶体のγ型ＰＶ１９とＰＲ２０２との量比は本発明の範囲内で適宜調整できるが、γ型ＰＶ１９の重量がＰＶ２０２の重量よりも大きいことが好ましい。
【００２０】
前記固溶体の好適な例の粉末Ｘ線回折分析の結果を図１に示す。本分析においては、Pa
Nalytical X'PertProを用いて、深さ０．５ｍｍのガラスセルに試料を詰めて測定した。
【００２１】
上記好適なマゼンタインク組成物は、所定の固溶体を少なくとも含むことを特徴とするものであって、該固溶体を含む限り、ＰＶ１９、ＰＶ３２等のその他のマゼンタ系顔料あるいはその他の顔料をさらに含んでいてもよい。また、該固溶体のγ型ＰＶ１９とＰＲ２０２との量比は本発明の範囲内で適宜調整できるものである。
【００２２】
上記マゼンタインク組成物は、γ型Ｃ．Ｉ．ピグメントバイオレット１９及びＣ．Ｉ．ピグメントレッド２０２の固溶体と、Ｃ．Ｉ．ピグメントバイオレット１９と、を含むことが好ましい。
このような好適な構成とすることにより、記録した際の発色性に優れ、また高彩度かつ高明度なレッド領域の色再現性及び紫領域の色再現性に優れたマゼンタインク組成物が提供される。
【００２３】
上記マゼンタインク組成物は、γ型Ｃ．Ｉ．ピグメントバイオレット１９及びＣ．Ｉ．ピグメントレッド２０２の固溶体を、マゼンタインク組成物中１重量％以上２重量％未満と、Ｃ．Ｉ．ピグメントバイオレット１９と、を含むことが好ましい。
このような好適な構成とすることにより、記録した際の発色性に優れ、また高彩度かつ高明度なレッド領域の色再現性及び紫領域の色再現性に優れたマゼンタインク組成物が提供される。
【００２４】
上記マゼンタインク組成物が固溶体及びＰＶ１９を含む場合、固溶体の重量／ＰＶ１９の重量の比（前者／後者）は、９０／１０以下であることが、粒状性の点から好ましい。
【００２５】
上記マゼンタインク組成物は、Ｃ．Ｉ．ピグメントレッド２０９を含むものであってもよい。
このような好適な構成とすることにより、記録した際の発色性に優れ、また高彩度かつ高明度なレッド領域の色再現性及び紫領域の色再現性に優れたマゼンタインク組成物が提供される。
【００２６】
本発明に係るマゼンタインク組成物は、色材として顔料を使用するとともに、該顔料を分散するための分散剤を含有するものが好ましい。分散剤は、この種の顔料インクに使用可能であるものを特に制限なく用いることができ、例えば、カチオン性分散剤、アニオン性分散剤、ノニオン性分散剤や界面活性剤等が挙げられる。
アニオン性分散剤の例としては、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等が挙げられる。
ノニオン性分散剤としては、ポリビニルピロリドン、ポリプロピレングリコール、ビニルピロリドン−酢酸ビニル共重合体等が挙げられる。
分散剤としての界面活性剤としては、ドデシルベンゼンスルホン酸ナトリウム、ラウリル酸ナトリウム、ポリオキシエチレンアルキルエーテルサルフェートのアンモニウム塩等のアニオン性界面活性剤、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等のノニオン性界面活性剤、が挙げられる。特に、顔料の分散安定性を高める観点から、スチレン−（メタ）アクリル酸共重合体を用いることが好ましい。
【００２７】
分散剤は、マゼンタインク組成物中、固形分換算で好ましくは、０．１〜１０重量％、更に好ましくは、０．３〜６重量％含有される。
【００２８】
上記マゼンタインク組成物は、炭素数５〜１０の分岐を有してもよいアルカンジオールを３重量％以上１５重量％以下含むことが好ましい。
特に、水溶性の１，２−アルカンジオールを８〜１５重量％含むことが好ましい。あるいは、水溶性の両末端アルカンジオールを３〜８重量％含むことが好ましい。４−メチル−１，２−ペンタンジオール、１，２−ペンタンジオール、３，３−ジメチル−１，２−ブタンジオール、４，４−ジメチル−１，２−ペンタンジオール、５−メチル−１，２−ヘキサンジオール，１，２−ヘキサンジオール、１，２−ヘプタンジオール、１，２−オクタンジオールが好ましい。さらには、４−メチル−１，２−ペンタンジオール、１，２−ヘキサンジオールが好ましい。
【００２９】
また、マゼンタインク組成物は、湿潤剤として、多価アルコール類、糖類、エチレンオキサイド鎖を有する多価アルコール類を１種又は２種以上含むことが好ましい。
湿潤剤を加えることによって、インクジェット記録用に用いた場合に、インクの乾燥を防いでインクジェットプリンタのヘッドでの目詰まりが抑制される。
湿潤剤としては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等の多価アルコール類；糖アルコール等の糖類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル等のエチレンオキサイド鎖を有する多価アルコール類；等が挙げられ、これらの１種又は２種以上が用いられる。
【００３０】
湿潤剤は、各インク中、固形分換算で好ましくは３〜１６重量％含有されることが好ましい。
【００３１】
また、上記マゼンタインク組成物は、浸透剤として、ラクトン類、ラクラム類（ピロリドン類）、アルカンジオール類、グリコールエーテル類を１種又は２種以上含むことが好ましい。浸透剤を加えることによって、記録媒体への濡れ性を高めてインクの浸透性を高めることができる。
浸透剤としては、例えば、２−ピロリドン、Ｎ−メチル−２−ピロリドン等のピロリドン類；１，２−ペンタンジオール、１，２−ヘキサンジオール等のアルカンジオール等；エチレングリコールモノメチルエーテル、ジエチレングリコールモノエチルエーテル、ジエチレングリコールモノブチルエーテル、トリエチレングリコールモノブチルエーテル、プロピレングリコールモノブチルエーテル、ジプロピレングリコールモノブチルエーテル等のグリコールエーテル類；が挙げられ、これらの１種又は２種以上含むことが好ましい。
【００３２】
浸透剤は、各インク中、固形分換算で好ましくは８〜１５重量％含有される。
【００３３】
また、上記マゼンタインク組成物は、界面活性剤として、アセチレングリコール類、ポリシロキサン類を１種又は２種以上含むことが好ましい。界面活性剤を加えることによって、記録媒体への濡れ性を高めてインクの浸透性を高めることができる。
【００３４】
上記マゼンタインク組成物は、界面活性剤として、ポリオルガノシロキサンを含むことが好ましい。
【００３５】
上記マゼンタインク組成物がポリオルガノシロキサンを含む場合、一種のポリオルガノシロキサンを含んでもよいし、又は二種以上のポリオルガノシロキサンを含んでもよい。
【００３６】
上記マゼンタインク組成物は、界面活性剤として、下記一般式で表されるポリオルガノシロキサンを含むことが好ましい。
【化５】
2009197093.tif 000004
（式中、Ｒは水素原子またはメチル基を表し、ａは７〜１１の整数を表し、ｍは２０〜７０の整数を表し、ｎは２〜５の整数を表す。）
このような好適な構成とすることにより、光沢感が一層向上した記録物を得ることができる。
【００３７】
又は、上記マゼンタインク組成物は、界面活性剤として、上記一般式で表されるポリオルガノシロキサンに加えて、さらに、下記一般式で表されるポリオルガノシロキサンを含むことが好ましい。
【化６】
2009197093.tif 000005
（式中、Ｒは水素原子またはメチル基を表し、ａは９〜１３の整数を表し、ｍは２〜４の整数を表し、ｎは１〜２の整数を表す。）
このような好適な構成とすることにより、印刷本紙に記録した際の凝集むらを抑制することができる。
【００３８】
また、上記マゼンタインク組成物は、インクの乾燥時間を短縮する観点から、低沸点有機溶媒を含んでもよい。該低沸点有機溶媒としては、例えば、メタノール、エタノール、ｎ−プロピルアルコール、ｉｓｏ−プロプルアルコール、ｎ−ブタノール、ｓｅｃ−ブタノール、ｔｅｒｔ−ブタノール、ｉｓｏ−ブタノール、ｎ−ペンタノール等が挙げられ、これらの１種又は２種以上が用いられる。特に、一価アルコールが好ましい。
【００３９】
上記マゼンタインク組成物は、前述した顔料、分散剤、湿潤剤、低沸点有機溶媒、浸透剤、界面活性剤等の成分を含有し、バランスとして水を含有することが好ましい。水は、イオン交換水、限外濾過水、逆浸透水、蒸留水等の純水又は超純水を用いることが好ましい。特に、これらの水を、紫外線照射又は過酸化水素添加等により滅菌処理した水は、長期間に亘ってカビやバクテリアの発生が防止されるので好ましい。
【００４０】
上記マゼンタインク組成物には、更に必要に応じて、水溶性ロジン類等の定着剤、安息香酸ナトリウム等の防黴剤・防腐剤、アロハネート類等の酸化防止剤・紫外線吸収剤、キレート剤、酸素吸収剤、ｐＨ調整剤等の添加剤を含有させることができ、これらの１種又は２種以上が用いられる。
【００４１】
ｐＨ調整剤としては、水酸化カリウム、水酸化ナトリウム、トリエタノールアミン、トリプロパノールアミン等を挙げることができる。ｐＨ調整剤の添加量は目的とするｐＨに応じて決定される。
【００４２】
上記マゼンタインク組成物は、その用途に特に制限はないが、ノズルからインクの液滴を吐出させ、該液滴を記録媒体に付着させて文字や図形等の画像を形成する記録方法であるインクジェット記録方法に用いられることが好ましく、特にオンデマンド型のインクジェット記録方法に用いられることが好ましい。オンデマンド型のインクジェット記録方法としては、例えば、プリンターヘッドに配設された圧電素子を用いて記録を行う圧電素子記録方法、プリンターヘッドに配設された発熱抵抗素子のヒーター等による熱エネルギーを用いて記録を行う熱ジェット記録方法等が挙げられ、何れのインクジェット記録方法にも好適に使用できる。
【００４３】
本発明のマゼンタインク組成物は、インクジェット式記録に用いられる、インクジェット記録用マゼンタインク組成物であってもよい。
【００４４】
〔インクカートリッジ〕
本発明のインクカートリッジは、上記のマゼンタインク組成物を含むものである。
本発明に係るインクカートリッジによれば、記録した際の発色性、粒状性、及び光沢性に優れ、インクジェット式記録ヘッドでの目詰まりを起こしにくく、さらに高彩度かつ高明度なレッド領域の色再現性に優れた画像を得ることができる。
【００４５】
〔記録システム〕
本発明の記録システムは、上記のマゼンタインク組成物を用いて画像を形成するものである。
本発明に係る記録システムによれば、記録した際の発色性、粒状性、及び光沢性に優れ、インクジェット式記録ヘッドでの目詰まりを起こしにくく、さらに高彩度かつ高明度なレッド領域の色再現性に優れた画像を得ることができる。
【００４６】
〔記録物〕
本発明の記録物は、上記のマゼンタインク組成物を用いて画像が形成されてなる。
本発明に係るマゼンタインク組成物は、画像を形成するための記録媒体として、インクジェット記録方法等において通常用いられる記録媒体に制限なく適用できるが、塗工層を有するメディアや普通紙（被記録面に繊維が露呈している記録媒体）等に好適に適用される。
【実施例】
【００４７】
以下、本発明を実施例によりさらに詳細に説明するが、本発明はこれらの実施例に限定されるものではない。当業者は、以下に示す実施例のみならず様々な変更を加えて実施することが可能であり、かかる変更も本特許請求の範囲に包含される。
【００４８】
〔実施例Ａ〕
マゼンタインクとして、γ型ＰＶ１９とＰＲ２０２との固溶体（以下、固溶体という。また122AIと表記する場合がある。）であって、図１に示すＸ線回折スペクトルを示す固
溶体を２重量％含むマゼンタインク組成物Ｍ１を以下の配合により調製した。
＜Ｍ１；実施例１＞
固溶体                                        ２．０重量％
スチレンアクリル酸共重合樹脂                  ２．８重量％
グリセリン                                  １２．０重量％
１，２−ヘキサンジオール                      ７．０重量％
トリエタノールアミン                          ０．９重量％
ＫＦ−３５３Ａ（信越化学工業株式会社製）      ０．１重量％
純水                                                残量
計  １００．０重量％
【００４９】
＜Ｍ２；実施例２＞
Ｍ１の固溶体２．０重量％に代えて、ＰＶ１９を０．３３重量％及び固溶体を１．６７重量％（ＰＶ１９／固溶体＝１／５（重量比））マゼンタインクとして用いた以外は、Ｍ１と同様の配合によりマゼンタインク組成物Ｍ２を調製した。
【００５０】
＜Ｍ３；実施例３＞
Ｍ１の固溶体２．０重量％に代えて、ＰＶ１９を０．４重量％及び固溶体を１．６重量％（ＰＶ１９／固溶体＝１／４（重量比））マゼンタインクとして用いた以外は、Ｍ１と同様の配合によりマゼンタインク組成物Ｍ３を調製した。
【００５１】
＜Ｍ４；実施例４＞
Ｍ１の固溶体２．０重量％に代えて、ＰＶ１９を０．５重量％及び固溶体を１．５重量％（ＰＶ１９／固溶体＝１／３（重量比））マゼンタインクとして用いた以外は、Ｍ１と同様の配合によりマゼンタインク組成物Ｍ４を調製した。
【００５２】
＜Ｍ５；実施例５＞
Ｍ１の固溶体２．０重量％に代えて、ＰＶ１９を１．０重量％及び固溶体を１．０重量％（ＰＶ１９／固溶体＝１／１（重量比））マゼンタインクとして用いた以外は、Ｍ１と同様の配合によりマゼンタインク組成物Ｍ５を調製した。
【００５３】
＜Ｍ６；実施例６＞
Ｍ１の固溶体２．０重量％に代えて、ＰＶ１９を１．５重量％及び固溶体を０．５重量％（ＰＶ１９／固溶体＝３／１（重量比））マゼンタインクとして用いた以外は、Ｍ１と同様の配合によりマゼンタインク組成物Ｍ６を調製した。
【００５４】
＜Ｍ７；実施例７＞
Ｍ１の固溶体２．０重量％に代えて、ＰＶ１９を２．０重量％マゼンタインクとして用いた以外は、Ｍ１と同様の配合によりマゼンタインク組成物Ｍ７を調製した。
【００５５】
上記のようにして調製した各インク組成物Ｍ１〜Ｍ７を、インクジェットプリンタ（商品名「Ａ５５０」、セイコーエプソン（株）製）のインクカートリッジに装着し、記録媒体ＰＧＰＰ（セイコーエプソン（株）製)に、１４４０×１４４０ｄｐｉの解像度で、写真用紙・フォト・色補正なしモードにて記録を行い、各記録物について、SPM-50（グレタグマクベス社製）でD50光源，視野角2度，フィルターなしで，CIEで規定するL＊値，a＊値，ｂ＊値を測定し、測定波長範囲４００〜８００nmにおける反射スペクトルを測定した。
記録は、Ｄｕｔｙを０〜１００％の間で１０％ごとに変化させて行い、各波長における平均値を求め、さらに標準化して吸収値を求めた。「ｄｕｔｙ」は、Ｄｕｔｙ＝（実印字ドット数）／（縦解像度×横解像度）×１００（％）で定義される。
【００５６】
実施例１〜７について、波長５１０〜５７０ｎｍにおける吸収値を表１に示す。
【００５７】
【表１】
2009197093.tif 000006
【００５８】
図２は、実施例１〜７の測定結果をグラフ化したものである。図２に示すように、いずれのマゼンタインク組成物も、波長５１０ｎｍ〜５３５ｎｍに１つの吸収ピーク（Ａ）と、波長５６０ｎｍ付近に１つの吸収ピーク（Ｂ）と、を有しており、かつ、波長５６０ｎｍにおける吸収値を１とした場合に、波長５１０ｎｍ〜５３５ｎｍにおける各吸収ピークの吸収値は０．９＜Ａ／Ｂ＜１．０であった。
【００５９】
〔実施例Ｂ〕
マゼンタインクとして、γ型ＰＶ１９とＰＲ２０２との固溶体（以下、固溶体という）であって、図１に示すＸ線回折スペクトルを示す固溶体を０．９重量％、ＰＶ１９を０．
１重量％含むマゼンタインク組成物Ｍ８を以下の配合により調製した。
＜Ｍ８；実施例８＞
固溶体                                        ０．９重量％
ＰＶ１９                                      ０．１重量％
スチレンアクリル酸共重合樹脂                  ２．８重量％
グリセリン                                  １２．０重量％
１，２−ヘキサンジオール                      ７．０重量％
トリエタノールアミン                          ０．９重量％
ＫＦ−３５３Ａ（信越化学工業株式会社製）      ０．１重量％
純水                                                残量
計  １００．０重量％
【００６０】
＜Ｍ９；実施例９＞
ＰＶ１９を０．１２５重量％及び固溶体を０．８７５重量％（ＰＶ１９／固溶体＝１／７（重量比））マゼンタインクとして用いた以外は、Ｍ８と同様の配合によりマゼンタインク組成物Ｍ９を調製した。
【００６１】
＜Ｍ１０；実施例１０＞
ＰＶ１９を０．１６７重量％及び固溶体を０．８３３重量％（ＰＶ１９／固溶体＝１／５（重量比））マゼンタインクとして用いた以外は、Ｍ８と同様の配合によりマゼンタインク組成物Ｍ１０を調製した。
【００６２】
＜Ｍ１１；実施例１１＞
ＰＶ１９を０．２重量％及び固溶体を０．８重量％（ＰＶ１９／固溶体＝１／４（重量比））マゼンタインクとして用いた以外は、Ｍ８と同様の配合によりマゼンタインク組成物Ｍ１１を調製した。
【００６３】
＜Ｍ１２；実施例１２＞
ＰＶ１９を０．２５重量％及び固溶体を０．７５重量％（ＰＶ１９／固溶体＝１／３（重量比））マゼンタインクとして用いた以外は、Ｍ８と同様の配合によりマゼンタインク組成物Ｍ１２を調製した。
【００６４】
＜Ｍ１３；実施例１３＞
ＰＶ１９を０．３３重量％及び固溶体を０．６７重量％（ＰＶ１９／固溶体＝１／２（重量比））マゼンタインクとして用いた以外は、Ｍ８と同様の配合によりマゼンタインク組成物Ｍ１３を調製した。
【００６５】
＜Ｍ１４；実施例１４＞
ＰＶ１９を０．５重量％及び固溶体を０．５重量％（ＰＶ１９／固溶体＝１／１（重量比））マゼンタインクとして用いた以外は、Ｍ８と同様の配合によりマゼンタインク組成物Ｍ１４を調製した。
【００６６】
＜Ｍ１５；実施例１５＞
固溶体を１．０重量％、マゼンタインクとして用いた以外は、Ｍ８と同様の配合によりマゼンタインク組成物Ｍ１５を調製した。
【００６７】
上記のようにして調製した各インク組成物Ｍ８〜Ｍ１５を、インクジェットプリンタ（商品名「Ａ５５０」、セイコーエプソン（株）製）のインクカートリッジに装着し、記録媒体ＰＧＰＰ（セイコーエプソン（株）製)に、１４４０×１４４０ｄｐｉの解像度で、写真用紙・フォト・色補正なしモードにて記録を行い、各記録物について、可視域（４００〜８００ｎｍ）における吸収値を上記同様にして求めた。
【００６８】
実施例８〜１５について、波長５１０〜５７０ｎｍにおける吸収値を表２に示す。
【００６９】
【表２】
2009197093.tif 000007
【００７０】
図３は、実施例８〜１５の測定結果をグラフ化したものである。図３に示すように、いずれのマゼンタインク組成物も、波長５１０ｎｍ〜５３５ｎｍに１つの吸収ピーク（Ａ）と、波長５６０ｎｍ付近に１つの吸収ピーク（Ｂ）と、を有しており、かつ、波長５６０ｎｍ付近におけるピーク値を１とした場合に、波長５１０ｎｍ〜５３５ｎｍにおける各吸収ピークの吸収値は０．９＜Ａ／Ｂ＜１．０であった。
【００７１】
〔実施例Ｃ〕
マゼンタインクとして、γ型ＰＶ１９とＰＲ２０２との固溶体（以下、固溶体という）であって、図１に示すＸ線回折スペクトルを示す固溶体を含むマゼンタインク組成物Ｍ１
６〜Ｍ１９を以下の配合により調製した。
【００７２】
＜Ｍ１６；実施例１６＞
固溶体を３．０重量％、マゼンタインクとして用いた以外は、Ｍ８と同様の配合によりマゼンタインク組成物Ｍ１６を調製した。
【００７３】
＜Ｍ１７；実施例１７＞
固溶体を４．０重量％、マゼンタインクとして用いた以外は、Ｍ８と同様の配合によりマゼンタインク組成物Ｍ１７を調製した。
【００７４】
＜Ｍ１８；実施例１８＞
固溶体を５．０重量％、マゼンタインクとして用いた以外は、Ｍ８と同様の配合によりマゼンタインク組成物Ｍ１８を調製した。
【００７５】
＜Ｍ１９；実施例１９＞
固溶体を６．０重量％、マゼンタインクとして用いた以外は、Ｍ８と同様の配合によりマゼンタインク組成物Ｍ１９を調製した。
【００７６】
上記のようにして調製した各インク組成物Ｍ１６〜Ｍ１９を、インクジェットプリンタ（商品名「Ａ５５０」、セイコーエプソン（株）製）のインクカートリッジに装着し、記録媒体ＰＧＰＰ（セイコーエプソン（株）製)に、１４４０×１４４０ｄｐｉの解像度で、写真用紙・フォト・色補正なしモードにて記録を行い、各記録物について、可視域（４００〜８００ｎｍ）における吸収値を上記同様にして求めた。
【００７７】
実施例１、１５〜１９について、波長５１０〜５７０ｎｍにおける吸収値を表３に示す。
【００７８】
【表３】
2009197093.tif 000008
【００７９】
図４は、実施例１、１５〜１９の測定結果をグラフ化したものである。図４に示すように、いずれのマゼンタインク組成物も、波長５１０ｎｍ〜５３５ｎｍに１つの吸収ピーク（Ａ）と、波長５６０ｎｍ付近に１つの吸収ピーク（Ｂ）と、を有しており、かつ、波長５６０ｎｍ付近におけるピーク値を１とした場合に、波長５１０ｎｍ〜５３５ｎｍにおける各吸収ピークの吸収値は０．９＜Ａ／Ｂ＜１．０であった。
【図面の簡単な説明】
【００８０】
【図１】マゼンタインクに含まれる固溶体の好適な例の粉末Ｘ線回折分析の結果を示すグラフである。
【図２】Ｍ１〜７の各マゼンタインク組成物を用いて記録した記録物の吸収スペクトルを示すグラフである。
【図３】Ｍ８〜１５の各マゼンタインク組成物を用いて記録した記録物の吸収スペクトルを示すグラフである。
【図４】Ｍ１、１５〜１９の各マゼンタインク組成物を用いて記録した記録物の吸収スペクトルを示すグラフである。
【図１】
2009197093.tif 000011
【図４】
2009197093.tif 000012
【図２】
2009197093.tif 000013
【図３】
2009197093.tif 000014